(57)【要約】【課題】酸洗浄時の主相の溶解を抑制し、得られる磁石粉末の収率を向上することができる希土類−鉄−窒素系磁石粉末の製造方法を提供する。【解決手段】還元拡散法により希土類−鉄−窒素系磁石粉末を製造する方法において、希土類酸化物粉末と、鉄粉末と、アルカリ金属、アルカリ土類金属又はこれらの水素化物から選ばれる少なくとも１種の還元剤粉末とを所定の割合で混合する工程、この混合物を不活性ガス雰囲気中で加熱し還元拡散する工程、得られた反応生成物に窒素及び／又はアンモニアからなる窒素含有ガス、該窒素含有ガスと水素との混合ガスのいずれかを供給し、この気流中で反応生成物を昇温し、窒化処理する工程を有し、さらに、前記還元拡散処理工程で得られた反応生成物、または窒化処理工程で得られた窒化処理生成物のいずれかを水中に投入して崩壊させた後、得られたスラリーを酸洗浄と水洗浄で湿式処理する工程を含み、該酸洗浄において、媒体に磁石の異相を溶解するが主相の溶解を抑制するに十分な量のアルコールを添加することを特徴とする希土類−鉄−窒素系磁石粉末の製造方法によって提供する。【選択図】なし【特許請求の範囲】
【請求項１】
還元拡散法により希土類−鉄−窒素系磁石粉末を製造する方法において、希土類酸化物粉末と、鉄粉末と、アルカリ金属、アルカリ土類金属又はこれらの水素化物から選ばれる少なくとも１種の還元剤粉末とを所定の割合で混合する工程、この混合物を不活性ガス雰囲気中で加熱し還元拡散する工程、得られた反応生成物に窒素及び／又はアンモニアからなる窒素含有ガス、もしくは該窒素含有ガスと水素との混合ガスのいずれかを供給し、この気流中で反応生成物を昇温し、窒化処理する工程を有し、
さらに、前記還元拡散処理工程で得られた反応生成物、または窒化処理工程で得られた窒化処理生成物のいずれかを水中に投入して崩壊させた後、得られたスラリーを酸洗浄と水洗浄で湿式処理する工程を含み、
該酸洗浄において、媒体に磁石の異相を溶解するが主相の溶解を抑制するに十分な量のアルコールを添加することを特徴とする希土類−鉄−窒素系磁石粉末の製造方法。
【請求項２】
希土類元素は、ＳｍまたはＮｄのいずれかを含むことを特徴とする請求項１記載の希土類−鉄−窒素系磁石粉末の製造方法。
【請求項３】
酸洗浄で用いる酸は、酢酸または塩酸のいずれかであり、酸濃度が窒化生成物１ｋｇに対し、１．０ｍｏｌ〜５．０ｍｏｌであることを特徴とする請求項１記載の希土類−鉄−窒素系磁石粉末の製造方法。
【請求項４】
酸洗浄で添加されるアルコールは、イソプロピルアルコール、エタノール、メタノールから選ばれる１種または２種以上であり、また、アルコールの添加量が５０体積％以上１００体積％以下であることを特徴とする請求項１記載の希土類−鉄−窒素系磁石粉末の製造方法。
【発明の詳細な説明】
【技術分野】
【０００１】
本発明は、希土類−鉄−窒素系磁石粉末の製造方法に関し、酸洗浄時の主相の溶解を抑制し、得られる磁石粉末の収率を向上することができる希土類−鉄−窒素系磁石粉末の製造方法に関する。
【背景技術】
【０００２】
希土類−鉄−窒素系磁石は、希土類−鉄合金に窒素を付与させたものであり優れた磁気特性を生ずることが知られており、モーターをはじめとする各種工業製品に使用されている。
【０００３】
例えば、Ｓｍ２Ｆｅ１７Ｎ３では、原料の希土類−鉄母合金粉末が溶解鋳造法、還元拡散法等により製造される。溶解鋳造法では、希土類金属、鉄、必要に応じてその他の金属を所定の比率で調合した原料粉を不活性ガス雰囲気中で高周波溶解し、得られた合金インゴットを均一化熱処理した後、ジョークラッシャー等の粉砕装置で所定の粒度に粉砕して製造される。
【０００４】
これに対して、還元拡散法は、原料であるＳｍ２Ｏ３粉末、鉄粉末と還元剤であるＣａを混合した後、加熱装置に装入して不活性ガス雰囲気で加熱処理することにより、Ｓｍ２Ｆｅ１７なる組成の希土類−鉄系合金粉末を得て、次いで得られた希土類−鉄系合金粉末をＮＨ３やＮ２雰囲気にて窒化することにより、Ｓｍ２Ｆｅ１７Ｎ３なる組成の希土類−鉄−窒素系磁石粉末を得る方法である。
【０００５】
このような還元拡散法は、溶解鋳造法と比べて工程が煩雑ではなく、また原料に高価な希土類金属を用いないため、比較的低コストな製造方法であるといえる。
しかし、還元拡散法では、所望の主相であるＳｍ２Ｆｅ１７合金の他に、ＣａＯなどの還元剤成分の副生成物や、微量のＳｍＦｅ３などの異相ができてしまう。これら副生成物や異相は、最終製品である磁石の磁気特性を低下させてしまうため、窒化後の希土類−鉄−窒素系磁石粉末を湿式処理し、副生成物や異相を除去している。
【０００６】
具体的には、まず還元拡散で得られる生成物を水に投入しスラリー状に変化させるが、このとき、ＣａやＣａＯは水と反応しＣａ（ＯＨ）２に変化する。そしてＣａ（ＯＨ）２は溶解度が低いため、水中では大部分が懸濁物となって浮遊している。よってスラリー中の磁石粉末とＣａ（ＯＨ）２の比重差を利用し、同スラリーを攪拌、静置し上澄みを除去するデカンテーションを繰り返すことにより、Ｃａ（ＯＨ）２懸濁物を除去する。しかし、懸濁せずに水に溶けているＣａ（ＯＨ）２は前記デカンテーションで完全に除去することは難しい。また異相のＳｍＦｅ３などは主相の磁石粉末表面に生成しているため、前記デカンテーションでは除去できない。
【０００７】
一方、ＳｍＦｅ３はＳｍ２Ｆｅ１７と比較すれば活性の高いＳｍを多く含むため、酸に溶解しやすい性質がある。よって残留したＣａ（ＯＨ）２、およびＳｍＦｅ３除去のため、酸洗浄を行う。
すなわち前記デカンテーションを繰り返したスラリーを水に投入、撹拌しながら塩酸や酢酸などの酸を添加することでＣａ（ＯＨ）２、およびＳｍＦｅ３の溶解、除去を行う。
【０００８】
ＳｍとＦｅからなる合金の状態図を基に天秤則で希土類−鉄系合金粉末中のＳｍ２Ｆｅ１７、ＳｍＦｅ３の存在比率を算出すると、Ｓｍ２Ｆｅ１７は９３％存在する。
【０００９】
ところが酸洗浄の条件によっては、後述の（１）式で求められる収率が９０％を下回ることがある。これは異相のＳｍＦｅ３の除去を目的とした酸洗浄の狙いに反し、添加された酸がＳｍＦｅ３のほか、主相であるＳｍ２Ｆｅ１７も同時に溶解しているためと推測される。
【００１０】
収率改善策として、本出願人は、酸洗浄後のスラリーにＮＨ３ガスを吹き込む方法を提案している（特許文献１参照）。この方法によれば酸洗浄後の水洗浄にてスラリーにＮＨ３に代表されるアルカリガスを吹き込むので同スラリーを迅速にアルカリ域にし、水洗浄における主相の溶解を最小限にすることができる。しかしながら、主相の溶解反応はあくまでも酸による酸洗浄時に主として考慮されるべきであり、同特許には具体的な収率に関する記述はないが、水洗浄における主相の溶解抑制は収率向上の点では限定的なものとなっていた。
【００１１】
よって、Ｓｍ２Ｆｅ１７の溶解を抑制する酸洗浄方法が必要とされているが、これまでのところ酸による溶解反応を抑制しうる実用的手段はなく、磁石の収率を高めることはできていない。
【先行技術文献】
【特許文献】
【００１２】
【特許文献１】特開２０１４−１２２３９２号公報
【発明の概要】
【発明が解決しようとする課題】
【００１３】
本発明の目的は、従来技術の問題点に鑑み、希土類−鉄−窒素系磁石粉末の酸洗浄において異相や還元剤由来の副生成物を除去しつつ、主相の溶解を抑制して収率を向上することができる希土類−鉄−窒素系磁石粉末の製造方法を提供することにある。
【課題を解決するための手段】
【００１４】
本発明者は、かかる従来の課題を解決するために鋭意検討を重ねた結果、還元拡散法で希土類−鉄−窒素磁石粉末を製造する際、酸洗浄の工程で酸に媒体として十分な量のアルコールを添加することで、異相や還元剤由来の副生成物を除去しつつ、主相の溶解を抑制して収率を向上することができることを見出し、本発明を完成するに至った。
【００１５】
すなわち、本発明の第１の発明によれば、還元拡散法により希土類−鉄−窒素系磁石粉末を製造する方法において、
希土類酸化物粉末と、鉄粉末と、アルカリ金属、アルカリ土類金属又はこれらの水素化物から選ばれる少なくとも１種の還元剤粉末とを所定の割合で混合する工程、この混合物を不活性ガス雰囲気中で加熱し還元拡散する工程、得られた反応生成物に窒素及び／又はアンモニアからなる窒素含有ガス、あるいは該窒素含有ガスと水素との混合ガスのいずれかを供給し、この気流中で反応生成物を昇温し、窒化処理する工程を有し、さらに、前記還元拡散処理工程で得られた反応生成物、または窒化処理工程で得られた窒化処理生成物のいずれかを水中に投入して崩壊させた後、得られたスラリーを酸洗浄と水洗浄で湿式処理する工程を含み、該酸洗浄において、媒体に磁石の異相を溶解するが主相の溶解を抑制するに十分な量のアルコールを添加することを特徴とする希土類−鉄−窒素系磁石粉末の製造方法が提供される。
【００１６】
また、本発明の第２の発明によれば、第１の発明において、希土類元素は、ＳｍまたはＮｄのいずれかを含むことを特徴とする希土類−鉄−窒素系磁石粉末の製造方法が提供される。
また、本発明の第３の発明によれば、第１の発明において、酸洗浄で用いる酸は、酢酸または塩酸のいずれかであり、酸濃度が窒化生成物１ｋｇに対し、１．０ｍｏｌ〜５．０ｍｏｌであることを特徴とする希土類−鉄−窒素系磁石粉末の製造方法が提供される。
さらに、本発明の第４の発明によれば、第１の発明において、酸洗浄で添加されるアルコールは、イソプロピルアルコール、エタノール、メタノールから選ばれる１種または２種以上であり、また、アルコールの添加量が５０体積％以上１００体積％以下であることを特徴とする希土類−鉄−窒素系磁石粉末の製造方法が提供される。
【発明の効果】
【００１７】
本発明によれば、希土類−鉄−窒素系磁石粉末の酸洗浄において、その媒体にアルコールを添加するので、酸洗浄における希土類−鉄系合金又は希土類−鉄−窒素系磁石粉末に対する溶解反応が緩和され、収率を向上させることができる。
【発明を実施するための形態】
【００１８】
以下、本発明の希土類−鉄−窒素系磁石粉末の製造方法について詳細に説明する。希土類−鉄−窒素系磁石粉末は、原料混合工程、還元拡散工程、窒化工程、湿式工程の４工程を含む本発明の方法で製造される。以下、各工程について説明する。
【００１９】
＜原料混合工程＞
まず希土類酸化物粉末、鉄粉末、および還元剤を配合、混合し、原料混合物を作製する。
【００２０】
本発明に用いる希土類酸化物粉末は、例えばＳｍ、ＧｄおよびＣｅから選ばれる少なくとも１種の元素、あるいはＰｒ、Ｎｄ、ＤｙおよびＹｂから選ばれる１種の元素を含むものが好ましい。特にＳｍ、Ｐｒ、Ｎｄの酸化物を用いると磁石の磁気特性が極めて高くなる。このうち、本発明では耐熱性、耐候性に優れる磁石粉末が得られることから、Ｓｍの酸化物が好適である。希土類酸化物粉末は粒径によって制限されないが、粒度分布が比較的揃っているものを用いることが好ましく、例えば２μｍ〜８０μｍの粒径であることがより好ましい。
【００２１】
また希土類酸化物粉末は、いわゆる当量としてＲ２Ｆｅ１７の化学量論組成の１．０５倍以上１．２倍以下の範囲で投入する。Ｒ２Ｆｅ１７の化学量論組成の１．０５倍未満では鉄粉末に対して希土類元素の拡散が不均一になり、得られる希土類−鉄−窒素系磁石粉末の保磁力や角形性が低下するので好ましくない。一方、１．２倍を超えると、異相であるＳｍＦｅ３が多量に発生するため磁化が低下し、磁化を維持するために行うＳｍＦｅ３の除去工程で主相の一部も失われ収率低下が過大になる。
【００２２】
鉄粉末は、例えば還元鉄粉、ガスアトマイズ粉、水アトマイズ粉、電解鉄粉などが使用でき、必要に応じて最適な粒度になるように分級する。
【００２３】
還元剤は、ＬｉおよびＣａ、あるいはこれらの元素とＮａ、Ｋ、Ｒｂ、Ｃｓ、Ｍｇ、ＳｒまたはＢａから選ばれる少なくとも一種のアルカリ金属またはアルカリ土類金属元素が使用できる。なお、取扱いの安全性とコストの点からＬｉまたはＣａが好ましく、特にＣａが好ましい。
また希土類酸化物粉末、鉄粉末との混合性を重視し、還元剤は粒状、粉末状の形で使用するのが好ましく、とくに粒度４メッシュ以下が好適である。
【００２４】
原料粉末や還元剤とともに、後の湿式処理工程において反応生成物の崩壊を促進させる添加剤を混合することも効果的である。崩壊促進剤としては、塩化カルシウムなどのアルカリ土類金属塩や酸化カルシウムなどを用いることができ、原料粉末などと同時に均一に混合する。
【００２５】
各原料粉末は、それぞれの粉体特性差によって分離しないように均一に混合することが重要である。混合方法としては、たとえばリボンブレンダー、タンブラー、Ｓ字ブレンダー、Ｖ字ブレンダー、ナウターミキサー、ヘンシェルミキサー、スーパーミキサー、ハイスピードミキサー、ボールミル、振動ミル、アトライター、ジェットミルなどが使用できる。
【００２６】
＜還元拡散工程＞
この工程は、上記希土類酸化物を希土類元素に還元するとともに、希土類元素が鉄粉末に拡散した希土類−鉄系合金を合成する工程である。
【００２７】
上記原料混合物を反応容器に入れ、還元拡散加熱炉に装入した後、Ａｒなどの不活性ガス中にて、還元剤が溶融する温度以上、かつ、目的とする希土類−鉄系合金が溶融しない温度まで上昇して加熱焼成する。
【００２８】
本発明における還元拡散の処理温度は、９００℃以上１１８０℃以下の範囲とすることが好ましい。９００℃未満では、鉄粉末に対して希土類元素の拡散が不均一となり、得られる希土類−鉄−窒素系磁石粉末の保磁力や角形性が低下する。一方、１１８０℃を超えると、生成する希土類−鉄母合金が粒成長を起こし粗大粒が発生するため、均一に窒化することが困難になり磁石粉末の飽和磁化と角形性が低下する場合がある。同温度範囲で３時間以上１０時間以下熱処理することにより、１次粒子径が小さい希土類−鉄母合金粒子が含まれる反応生成物となり、窒化時、窒素が希土類−鉄母合金粒界から拡散しやすくなって窒化距離を短くできる。さらに、熱処理温度が低い方がＳｍの蒸発が少なくＳｍ投入量も低減できるので好ましい。
【００２９】
この還元拡散工程で還元剤として粒状金属カルシウムを用いた場合には、得られる反応生成物は、Ｔｈ２Ｚｎ１７型結晶構造を有する希土類−鉄母合金と酸化カルシウム、未反応の余剰の金属カルシウムからなる多孔質のインゴットである。
【００３０】
＜窒化工程＞
次に、反応生成物を窒化温度である３５０℃以上５００℃以下、好ましくは４００℃以上４８０℃以下に加熱しながら、窒素及び／又はアンモニアからなる窒素含有ガス、あるいは該窒素含有ガスと水素との混合ガスのいずれかを供給して、この気流中で母合金を窒化熱処理する。ここで窒素含有ガスとは、窒素、アンモニア、又は窒素及びアンモニアのいずれかであり、また窒素含有ガスと水素との混合ガスとは、窒素と水素、アンモニアと水素、又は窒素とアンモニアと水素のいずれかである。
【００３１】
加熱温度が３５０℃未満であると、窒化反応に時間がかかり効率は低下する。一方、５００℃を超えると、主相であるＳｍ２Ｆｅ１７相が分解してα−Ｆｅが生成するので、最終的に得られる希土類−鉄−窒素系磁石粉末の減磁曲線の角形性が低下し好ましくない。窒化に要する時間は、処理重量にもよるが５時間以上１０時間以下である。
【００３２】
窒化ガスとしては、少なくとも窒素かアンモニアから選ばれる１種以上の窒素含有ガスを用いることが必要で、窒素含有ガスには水素を含むことができ、また、反応をコントロールするためにアルゴン、窒素、ヘリウムなどを混合することができる。
窒素含有ガスと水素との混合割合は、合金の窒化が行われれば制限されず、５〜８０：２０〜９５とすることができる。例えば、窒素またはアンモニアと水素との混合比であれば、１０〜７０：３０〜９０、好ましくは３０〜６０：４０〜７０とする。この範囲を外れ、窒素またはアンモニアが少なすぎると窒化の効率が低下することがある。
【００３３】
本発明においては、窒化処理に引き続き、さらに水素ガス、または窒素ガス、アルゴンガス、ヘリウムガスなどの不活性ガス中で合金粉末を熱処理することが望ましい。
これにより、磁石粉末を構成する個々の結晶セル内の窒素分布をさらに均一化することができ、角形性を向上させることができる。熱処理の保持時間は、２０分以上２００分以下、好ましくは３０分以上１５０分以下が良い。
【００３４】
＜湿式工程＞
得られる窒化生成物は、還元剤がＣａの場合、希土類−鉄−窒素系磁石粉末とＣａＯ、および余剰のＣａからなるインゴットであるため、ＣａＯ、Ｃａおよび異相を除去する湿式処理を行なう。湿式工程は磁石粉末を水に投入する崩壊と、酸洗浄および水洗浄を含んでいる。
【００３５】
まず窒化生成物をイオン交換水に投入する。これにより塊状の窒化生成物がスラリー状に崩壊する。このとき窒化生成物中のＣａ成分はＣａ（ＯＨ）２に変化する。そしてスラリー中の磁石粉末とＣａ（ＯＨ）２の比重差を利用し、同スラリーを攪拌、静置し上澄みを除去するデカンテーションを繰り返すことにより、Ｃａ（ＯＨ）２懸濁物を除去する。
【００３６】
（酸洗浄）
続いて、残留Ｃａ（ＯＨ）２、およびＳｍＦｅ３を除去するため、酸洗浄を行う。具体的には前記水への投入で崩壊した処理物を酸が添加されたイオン交換水に投入、撹拌しながら洗浄する。
【００３７】
酸の種類としては、塩酸、酢酸、硝酸、硫酸等の無機酸や有機酸が使用できるが、コスト等の面から酢酸が好ましい。
【００３８】
また酸の使用量は、Ｓｍ当量にもよるので一概には言えないが、窒化生成物１ｋｇに対し、１．０ｍｏｌ以上５．０ｍｏｌ以下が好ましい。窒化生成物１ｋｇに対し、２．０ｍｏｌ以上４．０ｍｏｌ以下がより好ましい。
【００３９】
また、酸洗浄では前記したとおり、異相のＳｍＦｅ３を除去するが、主相であるＳｍ２Ｆｅ１７の溶解は抑制しなければならない。具体的には酸による溶解反応を抑制させることを目的として、例えばスラリー水温を低下させることが考えられる。しかし、水温を下げるために冷凍機を設置しなければならず、冷却によるランニングコストが増大するなどの課題がある。
【００４０】
代わりに、前記酸を水で希釈するなどして溶解反応を緩和する方法も考えられるが、収率の向上は期待できない。これは、従来の酸洗浄は水を媒体としているため、添加された酸が水中に迅速に電離してしまい、結果として該粉末に強力な溶解反応が起こるためである。
【００４１】
そのような事情から本発明では、酸洗浄の際に媒体としてアルコールを添加する。アルコール添加のタイミングは、酸の添加よりも早いのが望ましい。
添加するアルコールの種類としては、炭素数１以上の１級、２級、３級アルコールが挙げられる。例えば、メタノール、エタノール、イソプロピルアルコール、ブタノール、ｔ−ブチルアルコール、ペンタノール、ヘキサノール、ヘプタノール、オクタノール等の炭素数１〜８のものが使用できる。
【００４２】
アルコールは１価に限らず、２価以上の多価アルコール、例えば、エチレングリコール、プロピレングリコール、グリセリンなどでもよい。また、直鎖、分岐鎖のほか脂環族や芳香族など環状アルコールであってもよい。これらの中では、コストや安全面からイソプロピルアルコールやメタノールなど直鎖または分岐鎖の１価アルコールが好ましい。
【００４３】
媒体としてアルコールを添加することで酸の溶解反応に対する好影響がみられる理由は、以下のとおり推測される。
すなわち媒体が水のみの場合、スラリーに添加された酸は、水中で迅速に電離、多量の水素イオンが該粉末に対し強力に溶解反応を発現する。このため、Ｃａ（ＯＨ）２、ＳｍＦｅ３のほかＳｍ２Ｆｅ１７を溶解してしまう。一方、アルコールを媒体として添加した場合、スラリー中の水分が減少し、酸の電離が抑制される。このため、溶解反応は緩和され、主相の溶解は抑制される。
このような理由から、磁石粉末が酸に触れる前に、媒体のアルコールが添加されていることが好ましい。また、酸はアルコールが添加された磁石粉末に対して、アルコール溶液を撹拌しながら徐々に加えていくことが効果的である。
【００４４】
なおアルコールの添加量は、酸の種類や洗浄条件によって決定し、洗浄効果が得られるのに十分な量を添加する。イオン交換水に対し５０体積％以上１００体積％以下が望ましい。５０体積％を下回ると、前記の電離を抑制する作用が低下し、収率向上の効果が見られないことがある。
【００４５】
酸洗浄時の温度は、特に限定されるわけではないが、２０℃〜２５℃とするのが好ましい。２０℃未満では酸溶解反応が緩慢になり工程が冗長化し、生産性が低下することがあり、また２５℃を超えると酸溶解反応が急激に進むため、主相の不必要な溶解が起こり、結果として収率の低下が起きる場合がある。
【００４６】
また酸洗時間は、酸を投入した時のｐＨ推移を基に決まるものである。酸を投入しｐＨが７以下になり、続いて酸を全量投入し終わった後ｐＨが７以上になれば酸が全て消費されたとして処理終了とすることができる。
【００４７】
（水洗浄）
上記酸洗浄が終了したスラリーはイオン交換水にて複数回洗浄を行ない、上澄み液中に存在する不純物を除去する。
水洗浄後のスラリーは不活性ガス雰囲気中または真空中で加熱乾燥することで希土類−鉄−窒素系磁石粉末を得ることができる。
【００４８】
以上、湿式工程について、窒化工程により得られる窒化生成物を湿式処理する場合について説明した。
本発明では、別法として、窒化工程を行う前に、還元拡散により得られる反応生成物を湿式処理する方法を採用してもよい。
【００４９】
還元拡散で得られる反応生成物は、還元剤がＣａの場合、希土類−鉄系合金とＣａＯ、および余剰のＣａからなるインゴットであるため、ＣａＯ、Ｃａおよび異相を除去する湿式処理を行なう。湿式工程はインゴットを水に投入する崩壊と、酸洗浄および水洗浄を含んでいる。湿式処理の手順や条件は窒化生成物を処理する場合と同様である。すなわち、酸洗浄の際に媒体としてアルコールを添加して行う。
湿式工程の処理対象として、窒化工程により得られる窒化生成物を選ぶか還元拡散により得られる反応生成物にするかは、任意である。
【００５０】
こうして得られる磁石粉末には、粒径２０μｍを超えるものも含まれている。そのため、公知の方法で平均粒径が１〜５μｍとなるように微粉砕することが望ましい。希土類−鉄−窒素系磁石粉末を微粉砕するには、固体を取り扱う各種の化学工業において広く使用され、種々の材料を所望の程度に粉砕するための粉砕装置であれば、特に限定されるわけではない。その中でも、粉末の組成や粒子径を均一にしやすい点で媒体撹拌ミルまたはビーズミルによる湿式粉砕方式好適である。
【００５１】
粉砕に用いる媒体としては、トルエン、ヘキサン、メタノール、イソプロピルアルコール、エタノール等が使用できるが、特にイソプロピルアルコールが好ましい。このとき燐酸を添加すると、粉砕と同時に磁石粉末へ表面処理が行われ、表面に燐酸塩皮膜を形成することが出来る。燐酸としてはオルト燐酸やポリリン酸などのほか、亜鉛やクロム、マンガン、鉄などとの燐酸塩化合物を用いても良い。燐酸塩皮膜の厚みは平均５ｎｍ以上であればよく、平均１０〜３００ｎｍが好ましい。
【００５２】
以上、本発明をＳｍ−Ｆｅ−Ｎ系磁石粉末の製造について詳述したが、この方法は、酸洗浄が必要とされる磁石粉末、例えばＮｄ−Ｆｅ−Ｂ系磁石の製造にも適用できる。
【実施例】
【００５３】
以下、本発明を実施例により説明するが、本発明はこれらの実施例に限定されるものではない。なお、得られた磁石粉末の磁気特性、および収率は次の方法で測定した。
【００５４】
＜磁気特性評価＞
得られた希土類−鉄−窒素系磁石粉末を媒体とともにビーズミル、媒体撹拌ミル等の粉砕機に入れ、平均粒径が１μｍ以〜３μｍ以下となるように微粉砕する。
粉砕に用いる媒体として、イソプロピルアルコールを用い、このときオルト燐酸を添加して、粉砕と同時に磁石粉末へ表面処理を行って、表面に５〜１００ｎｍの厚みの燐酸塩皮膜を形成する。そして粉砕後所定の目開きのフィルターを用いてろ過、真空乾燥して希土類−鉄−窒素系磁石微粉末を得る。希土類−鉄−窒素系磁石微粉末の磁気特性は以下の方法で測定した。
パラフィンを詰めたサンプルケースに磁石粉末を詰め、その後、加熱配向、冷却固化を行い、サンプルを作製した。次に振動試料型磁力計（以下、「ＶＳＭ」と略す。東英工業（株）製）を用い、ヒステリシスループを描かせ（最大印加磁場：１６７０ｋＡ／ｍ（２１ｋＯｅ））、測定された残留磁束密度［Ｂｒ］、保磁力［ｉＨｃ］を比較した。
【００５５】
＜収率＞
収率Ｙは（１）式で定義される。
Ｙ＝Ｗ（ＳＦＮ）／Ｗ（ＳＦ）×１００    ・・・（１）
ここで、Ｗ（ＳＦＮ）は加熱乾燥して得た希土類−鉄−窒素系磁石粉末の質量である。また、Ｗ（ＳＦ）は使用した原料Ｓｍ２Ｏ３中の金属Ｓｍの質量と鉄粉末の質量の合算である。なお収率が９０％以上になれば、収率向上の効果があると評価した。
【００５６】
（実施例１）
平均粒子径５μｍのＳｍ２Ｏ３を４０５ｇ、平均粒子径５０μｍのＦｅ粉末を１０００ｇ、粒状のＣａを１４０ｇ配合、混合し、原料混合物を作製した。その後、上記混合物をアルゴンガス雰囲気で１１５０℃、１０時間加熱し、還元拡散処理を行った。得られた生成物をＮＨ３ガス：１．５Ｌ／ｍｉｎ、Ｈ２ガス：１Ｌ／ｍｉｎのフロー雰囲気下、４５０℃で７時間保持し窒化処理を行った。
続いて、得られた窒化生成物１５３５ｇを３リットルのイオン交換水に投入し、スラリー状にした。このスラリーからＣａ（ＯＨ）２懸濁物を分離するため、５分間攪拌、１分静置し、次いで上澄み液を除去する操作を５回繰り返し、Ｓｍ２Ｆｅ１７Ｎ３磁石粉末スラリーを得た。なお、このときのｐＨはＣａ（ＯＨ）２が存在しているため、１２以上の高アルカリである。
次いで、同スラリーから上澄み液を除去した後、３リットルのイソプロピルアルコールを投入し、撹拌しながら酢酸を２．８ｍｏｌ添加し、常温（２０〜２５℃）で酸洗浄を行った。酢酸を添加すると、液はｐＨが７未満の酸性になるが、添加した酢酸が全量消費され、ｐＨが概ね７程度となった時点で酸洗浄を終了した。次に、水洗浄を５回行い、得られた生成物を真空乾燥機に入れ、真空下２００℃で加熱しＳｍ２Ｆｅ１７Ｎ３磁石粉末を得た。
得られたＳｍ２Ｆｅ１７Ｎ３磁石粉末の磁気特性をＶＳＭにて評価した。ＶＳＭ測定での磁気特性を表１に示すが、残留磁束密度［Ｂｒ］は１．４２５Ｔ（１４．２５ｋＧ）、保磁力［ｉＨｃ］は９３０．７ｋＡ／ｍ（１１．７０ｋＯｅ）であった。
また、得られたＳｍ２Ｆｅ１７Ｎ３磁石粉末の質量は１２３５ｇだった。（１）式に従い算出した収率は、９１．５質量％であった。
【００５７】
（実施例２）
酸洗浄時の媒体を１．５リットルのイオン交換水に１．５リットルのイソプロピルアルコールを添加としたものに代えた以外は、実施例１と同様に処理し、Ｓｍ２Ｆｅ１７Ｎ３磁石粉末を得た。
得られたＳｍ２Ｆｅ１７Ｎ３磁石粉末の磁気特性を実施例１と同様にＶＳＭにて評価したところ、残留磁束密度［Ｂｒ］は１．４２２Ｔ（１４．２２ｋＧ）、保磁力［ｉＨｃ］は９２９．５ｋＡ／ｍ（１１．６８ｋＯｅ）であった。
また、得られたＳｍ２Ｆｅ１７Ｎ３磁石粉末の質量は１２２５ｇだった。（１）式に従い算出した収率は、９０．８質量％であった。
【００５８】
（比較例１）
酸洗浄時の媒体を０．９リットルのイオン交換水に２．１リットルのイソプロピルアルコールを添加としたものに代えた以外は、実施例１と同様に処理し、Ｓｍ２Ｆｅ１７Ｎ３磁石粉末を得た。
得られたＳｍ２Ｆｅ１７Ｎ３磁石粉末の磁気特性を実施例１と同様にＶＳＭにて評価したところ、残留磁束密度［Ｂｒ］は１．４２３Ｔ（１４．２３ｋＧ）、保磁力［ｉＨｃ］は９２９．１ｋＡ／ｍ（１１．６８ｋＯｅ）であった。
また、得られたＳｍ２Ｆｅ１７Ｎ３磁石粉末の質量は１２０４ｇだった。（１）式に従い算出した収率は、８９．２質量％であった。
【００５９】
（比較例２）
酸洗浄時の媒体をイオン交換水のみを３リットルとした以外は、実施例１と同様に処理し、Ｓｍ２Ｆｅ１７Ｎ３磁石粉末を得た。
得られたＳｍ２Ｆｅ１７Ｎ３磁石粉末の磁気特性を実施例１と同様にＶＳＭにて評価したところ、残留磁束密度［Ｂｒ］は１．４２１Ｔ（１４．２１ｋＧ）、保磁力［ｉＨｃ］は９３１．１ｋＡ／ｍ（１１．７０ｋＯｅ）であった。
また、得られたＳｍ２Ｆｅ１７Ｎ３磁石粉末の質量は１１９７ｇだった。（１）式に従い算出した収率は、８８．７質量％であった。
【００６０】
【表１】
2019090073.tif 000002
【００６１】
「評価」
表１から明らかなように、残留磁束密度［Ｂｒ］と保磁力［ｉＨｃ］は実施例１、２と比較例１、２とで同等の値であるが、実施例１、２のように酸洗時の媒体にイソプロピルアルコールを５０体積％以上添加した場合には、収率は９０質量％を超えていた。
一方、イソプロピルアルコール添加量が３０体積％であった比較例１、およびイオン交換水のみで酸洗浄を行なった比較例２では、収率は９０質量％未満であった。
【００６２】
以上の結果から、本発明によれば、Ｓｍ２Ｆｅ１７Ｎ３磁石粉末の製造において、酸洗浄に用いる媒体にアルコールを５０体積％以上添加することで、酢酸による主相の溶解反応が緩和され収率を向上させる効果が認められた。
【産業上の利用可能性】
【００６３】
得られる希土類−鉄−窒素系磁石は、ポリアミドやＰＰＳなどの樹脂と混合して射出成型することでボンド磁石となり、モーターをはじめとする各種工業製品に使用される。